X
КОНВЕРТЕР ВАКУУМНОГО УЛЬТРАФИОЛЕТОВОГО ИЗЛУЧЕНИЯ В ИЗЛУЧЕНИЕ ВИДИМОГО ДИАПАЗОНА В ВИДЕ АМОРФНОЙ ПЛЕНКИ ОКСИДА КРЕМНИЯ SiO НА КРЕМНИЕВОЙ ПОДЛОЖКЕ
X
CONVERTER OF VACUUM ULTRAVIOLET RADIATION INTO RADIATION OF VISIBLE RANGE IN FORM OF AMORPHOUS SILICON OXIDE SiO FILM ON SILICON SUBSTRATE

X
Изобретение относится к люминесцентным материалам - конвертерам вакуумного ультрафиолетового излучения в излучение видимого диапазона в виде аморфной пленки оксида кремния SiO на кремниевой подложке, предназначенным для создания функциональных элементов фотонных приборов нового поколения, для использования в фотосенсорике, солнечной энергетике, авиационно-космическом приборостроении, в частности, для энергообеспечения систем навигации и управления беспилотных летательных аппаратов, а также для контроля жесткого ультрафиолетового излучения в вакуумных технологических процессах, например, при изготовлении микросхем по 32-нанометровой и более «тонкой» технологии.
u
v
2
2
5
2
3
2
3
2
u
v
2
2
5
2
3
2
3
2
2+
2+
Известен люминесцентный материал [патент РФ 2251761], представляющий собой активированный двухвалентным европием ортосиликат щелочно-земельного металла следующего состава: (2-x-y)SrO·x(Ba, Ca)O·(1-a-b-c-d)SiO·aPObAlOcBO dGeO:yEu и/или (2-x-y)BaO·x(Sr, Ca)O·(1-a-b-c-d)SiO·aPObAlOcBOdGeO:yEu. При облучении этого люминесцентного материала квантами ближнего ультрафиолетового диапазона (370÷390 нм) материал излучает свет в желто-зеленой, желтой или оранжевой областях спектра. Практически данный люминесцентный материал является преобразователем (конвертером) ультрафиолетового излучения в излучение видимого диапазона.
Недостатком является то, что этот известный конвертор обеспечивает преобразование в видимый свет только излучения ближнего ультрафиолетового излучения с энергией фотонов 3,35÷3,18 эВ (370÷390 нм). При этом отсутствует возможность использования излучения вакуумного ультрафиолетового диапазона, что не позволяет применять материал в перспективных фотонных технологиях.
2
3
2
2
3
2
2
3
В статье [ЖТФ, 2012, т.82, вып.2, стр.153-155] описаны свойства люминесцентных материалов на основе (CaO·0,5AlO·5SiO):Eu и (CaO·0,2AlO·SiO):Eu с добавкой ВO в количестве 3 вес.%, позволяющие использовать их в качестве конвертеров ближнего ультрафиолетового излучения (пик излучения 3,2 эВ или 380 нм) в видимое излучение (350÷675 нм, 1,84÷3,54 эВ).
Вышеуказанные известные конвертеры обеспечивают преобразование в видимый свет только ближнего ультрафиолетового излучения, отсутствует возможность конверсии вакуумного ультрафиолетового излучения, которое представляет интерес для космического приборостроения, солнечной энергетики, а также при контроле наличия или отсутствия жесткого ультрафиолетового излучения в технологических процессах, например, при создании «чипов» по 32-нанометровой и более «тонкой» технологии.
2
X
+
Ближайшим к предложенному является описанный в статье [Journal of Non-Crystalline Solids 357 (2011) 1977-1980] люминесцентный материал в виде имплантированной ионами кислорода аморфной пленки оксида кремния SiO:O(или SiO, где x=2) толщиной 500 нм на кремниевой подложке, работающий в качестве конвертера жесткого (вакуумного) ультрафиолетового излучения (8,25÷10,25 эВ или 150,18÷120,88 нм) в видимое излучение (1,5÷3,2 эВ, 387÷826 нм). Этот конвертер обеспечивает излучение в видимой области спектра с отношением интенсивности пика красного излучения (1,9 эВ) к интенсивности излучения середины остальной части видимого спектра (2,55 эВ), равным 1,87 (Фиг.1).
Недостатком конвертера-прототипа является наличие видимого спектра излучения (1,5÷3,2 эВ), содержащего красную, оранжевую, зеленую, голубую, синюю и фиолетовую компоненты с преобладанием красной компоненты. При этом свечение имеет смешанный характер, не является ни чисто белым, ни чисто красным.
Задачей изобретения является создание конвертера вакуумного ультрафиолетового излучения в видимое излучение, обладающего повышенной интенсивностью красного излучения и обеспечивающего преимущественно красное свечение при сохранении конверсии вакуумного ультрафиолетового излучения.
X
X
Для решения поставленной задачи конвертер вакуумного ультрафиолетового излучения в излучение видимого диапазона в виде аморфной пленки оксида кремния SiO на кремниевой подложке, отличается тем, что толщина аморфной пленки оксида кремния SiO составляет 20÷70 нм, а ионы кислорода содержатся в количестве, при котором стехиометрический коэффициент «х» находится в пределах от 2,01 до 2,45.
Техническим результатом использования предложенного конвертора является повышение эффективности преобразования вакуумного ультрафиолетового излучения в видимое свечение, а именно, увеличение интенсивности красного излучения конвертера в 1,2÷2,7 раза и обеспечение красного свечения. Последнее достигается за счет того, что в излучении конвертера отношение интенсивности пика красного излучения (1,9 эВ) к интенсивности излучения середины остальной части видимого спектра (2,55 эВ) находится в диапазоне от 2,35 до 7,65 (таблица).
При толщине аморфной пленки оксида кремния в конверторе менее 20 нм происходит деградация структуры материала и ухудшение люминесцентных свойств конвертера вследствие увеличения количества структурных дефектов, являющихся центрами тушения люминесценции. При толщине пленки более 70 нм усложняется технология получения конвертера, требуется использование ионного источника повышенной мощности и увеличение времени имплантации, что нецелесообразно.
2
-
При стехиометрическом коэффициенте «х», равном или большем значения 2,01, обеспечивается наличие в получаемом конвертере дополнительных центров красного излучения и соответствующее увеличение интенсивности красного излучения. Однако при значениях стехиометрического коэффициента «х», больших значения 2,45, происходит ухудшение люминесцентных свойств конвертера вследствие влияния повышенного количества отрицательных ионов кислорода O  на единицу объема аморфной пленки оксида кремния - возникает эффект концентрационного тушения люминесценции.
На фигурах 1, 2 и 3 изображены спектры излучения известного и предложенного конвертеров, а также спектр возбуждающего вакуумного излучения, при этом по вертикальным осям отложены интенсивности излучения в относительных единицах (отн. ед.), по горизонтальным - энергия фотонов излучения (эВ).
2
X
+
Фиг.1 - спектр излучения конвертера, представляющего собой известный люминесцентный материал в виде имплантированной ионами кислорода аморфной пленки оксида кремния SiO:O(или SiO, где х=2) толщиной 500 нм на кремниевой подложке [Journal of Non-Crystalline Solids 357 (2011) 1977-1980, Figure 1 (O-related centers)].
X
Фиг.2 - спектр излучения предложенного конвертера в виде аморфной пленки оксида кремния SiO, где х=2,23, толщина пленки 45 нм.
Фиг.3 - спектр возбуждения фотолюминесценции предложенного конвертера в области ультрафиолетового излучения.
+
X
Фиг.4 демонстрирует используемую при получении предложенного конвертора вакуумного ультрафиолетового излучения в излучение видимого диапазона зависимость энергии Е имплантируемых ионов O(вертикальная ось, кэВ) от требуемой толщины d аморфной пленки оксида кремния SiO (горизонтальная ось, нм).
2
X
Фиг.5 показывает используемые при получении предложенного конвертора вакуумного ультрафиолетового излучения в излучение видимого диапазона калибровочные зависимости флюенса F (вертикальная ось, ион/см) от требуемой толщины d аморфной пленки оксида кремния SiO (горизонтальная ось, нм) для нескольких постоянных значений стехиометрического коэффициента «х» (А при х=2,01, Б при х+2,23, В при х=2,45).
2
X
Фиг.6 демонстрирует используемые при получении предложенного конвертора вакуумного ультрафиолетового излучения в излучение видимого диапазона калибровочные зависимости флюенса F (вертикальная ось, ион/см) от стехиометрического коэффициента «х» (горизонтальная ось, величина безразмерная) для нескольких постоянных значений толщины d аморфной пленки оксида кремния SiO (Г при 20 нм, Д при 45 нм, Ж при 70 нм).
X
Предложенный конвертер вакуумного ультрафиолетового излучения в излучение видимого диапазона в виде аморфной пленки оксида кремния SiO на кремниевой подложке получают путем внедрения в указанную пленку ионов кислорода имплантацией с последующим отжигом при температуре 700÷900°С в течение 0.5÷1 часа в атмосфере сухого азота, при этом для имплантации используют конвертер в виде аморфной пленки оксида кремния толщиной 20÷70 нм, имплантацию ведут с энергией ионов, величина которой определяется по формуле
где
Е - энергия фотонов, кэВ;
d - толщина аморфной пленки диоксида кремния, выбирается в пределах от 20 до 70 нм;
и при флюенсе, определяемом по формуле
где
2
F - флюенс, ион/см;
d - толщина аморфной пленки диоксида кремния, выбирается в пределах от 20 до 70 нм;
х - стехиометрический коэффициент, величина безразмерная, выбирается в пределах от 2,01 до 2,45.
X
-4
Имплантацию ионов кислорода в аморфную пленку оксида кремния SiO на кремниевой подложке осуществляют с помощью ионного источника, работающего в непрерывном режиме при рассчитанных по формулам (1) и (2) параметрах и вакууме (1,4÷2,5)·10 Торр. Перед облучением образцы материала промывают в спирте в ультразвуковой ванне. Отжиг производят в атмосфере сухого азота с использованием электропечи сопротивления (типа НТ 40/16).
2
X
2
2
Полученные образцы конвертера представляют собой плоскопараллельные пластины площадью 1 см, толщиной 0,5 мм, с поверхностью оптического качества. Поверхностный слой каждого образца представляет собой аморфную пленку оксида кремния SiO, включающую молекулы O, ионы O, а также точечные дефекты, созданные в процессе ионной имплантации. Нижележащая основа образца состоит из нелегированного диоксида кремния. Фотолюминесценция полученного конвертера возбуждалась вакуумным ультрафиолетовым излучением (фиг.3) с энергией фотонов в интервале 8,5÷10,5 эВ с помощью синхротрона DESY через монохроматор. Люминесцентные спектры регистрировались фотоумножителем R6358P Hamamatsu.
Люминесцентный спектр излучения образца 1 конвертера-прототипа приведен на фигуре 1. Спектры излучения образцов 2 и 4 по форме соответствуют спектру излучения образца 2 (фиг.2), отличаясь интенсивностями излучения, указанными в таблице.
В таблице приведены параметры образца 1 известного конвертера-прототипа и нескольких образцов 2, 3 и 4 предложенного конвертера.
Таблица
№образца
Толщина d аморфной пленки оксида кремния SiO<sub>X</sub>
Стехиометри-ческий коэффициент «x»
Интенсивность пика красного излучения с энергией 1,9 эВ
Отношение интенсивности излучения с энергией 1,9 эВ к интенсивности излучения с энергией 2,55 эВ (безразмерн.)
(нм)
(безразмерн.)
(отн.ед.)
1
500
2
1,0
1,87
2
20
2,01
1,2
2,35
3
45
2,23
2,7
7,83
4
70
2,45
2,1
7,65
Ниже описаны примеры образцов предложенного конвертера. Номера примеров соответствуют номерам образцов в таблице.
+
16
2
Пример 1 (прототип). Конвертер получен имплантацией ионов О в образец в виде аморфной пленки оксида кремния толщиной 500 нм на кремниевой подложке при энергии ионов 100 кэВ и флюенсе 5·10 ион/см. Отжиг произведен в атмосфере сухого азота при температуре 900°С в течение 1 часа. В полученном образце интенсивность пика красного излучения с энергией 1,9 эВ равна 1 отн. ед., а отношение интенсивности излучения с энергией 1,9 эВ к интенсивности излучения с энергией 2,55 эВ равняется 1,87. Видимое излучение такого конвертера носит смешанный характер.
+
15
2
Пример 2. Конвертер получен имплантацией ионов 0 в образец в виде аморфной пленки оксида кремния толщиной 20 нм на кремниевой подложке при рассчитанных по формулам (1) и (2) энергии ионов 3,7 кэВ и флюенсе 4,4·10 ион/см. Отжиг произведен в атмосфере сухого азота при температуре 850°С в течение 50 минут. Интенсивность пика красного излучения с энергией 1,9 эВ равна 1,2 отн. ед., а отношение интенсивности излучения с энергией 1,9 эВ к интенсивности излучения с энергией 2,55 эВ равняется 2,35. Излучение полученного конвертера является красным.
+
16
2
Пример 3. Конвертер получен имплантацией ионов O в образец в виде аморфной пленки оксида кремния толщиной 45 нм на кремниевой подложке при рассчитанных по формулам (1) и (2) энергии ионов 8,4 кэВ и флюенсе 2,4·10 ион/см. Отжиг произведен в атмосфере сухого азота при температуре 800°С в течение 40 минут. Интенсивность пика красного излучения с энергией 1,9 эВ равна 2,7 отн. ед., а отношение интенсивности излучения с энергией 1,9 эВ к интенсивности излучения с энергией 2,55 эВ равняется 7,83. Излучение полученного конвертера (фиг.2) является красным.
+
16
2
Пример 4. Конвертер получен имплантацией ионов O в образец в виде аморфной пленки оксида кремния толщиной 70 нм на кремниевой подложке при рассчитанных по формулам (1) и (2) энергии ионов 13,2 кэВ и флюенсе 7·10 ион/см. Отжиг произведен в атмосфере сухого азота при температуре 750°С в течение 30 минут. Интенсивность пика красного излучения с энергией 1,9 эВ равна 2,1 отн. ед., а отношение интенсивности излучения с энергией 1,9 эВ к интенсивности излучения с энергией 2,55 эВ равняется 7,65. Излучение полученного конвертера является красным.